(57)【特許請求の範囲】
【請求項１】
シート基材上に、相分離現象に由来した粘着剤層が設けてある粘着シートであって、
前記粘着剤層が、上部表面に、平坦な縁部分を先端に備えた点状物であることを特徴とする粘着シート。
【請求項２】
前記点状物が実質的に筒状であって、その内部に、空洞を有するとともに、その周囲壁の先端に、前記縁部分を備えることを特徴とする請求項１に記載の粘着シート。
【請求項３】
前記点状物の平面形状が、実質的に円形又は不定形状であることを特徴とする請求項１または２に記載の粘着シート。
【請求項４】
前記点状物の高さを５〜２００μｍの範囲内の値とすることを特徴とする請求項１〜３のいずれか一項に記載の粘着シート。
【請求項５】
前記点状物における縁部分の幅を０．５〜１０μｍの範囲内の値とすることを特徴とする請求項１〜４のいずれか一項に記載の粘着シート。
【請求項６】
前記粘着剤層が、その一部として、隣接する点状物の底部を実質的に連結する連続層を有することを特徴とする請求項１〜５のいずれか一項に記載の粘着シート。
【請求項７】
シート基材上に、相分離現象に由来した粘着剤層が設けてある粘着シートの製造方法であって、
前記粘着シートを構成する粘着剤と、この粘着剤の良溶媒及び非水系貧溶媒からなる混合溶媒であって、粘着剤に対する溶解度パラメータの差が３．５〜１２の範囲である非水系貧溶媒を含み、かつ前記良溶媒の相対蒸発速度をＶ１とし、前記非水系貧溶媒の相対蒸発速度をＶ２としたときに、Ｖ１−Ｖ２＞１．０の関係を満足する混合溶媒と、を含有する塗布液を、シート基材上に塗布する工程と、
前記混合溶媒を乾燥温度を２０〜７０℃未満の範囲内で蒸発させるとともに、粘着剤を相分離させて、上部表面に、平坦な縁部分を先端に備えた点状物を形成する工程と、を含むことを特徴とする粘着シートの製造方法。
【発明の詳細な説明】
【技術分野】
【０００１】
本発明は、粘着シート及びその製造方法に関し、特に、使い勝手等に優れた粘着シート及びその製造方法に関する。
【背景技術】
【０００２】
従来、装飾目的で、壁、看板、車両などに貼り付けて使用される比較的大型の粘着シートは、マーキングフィルムとして知られているが、その寸法が大きくなるほど、空気を巻き込みやすく、かつ、位置合わせが困難となることから、被着体への貼付性が低下することが知られている。
そこで、エンボスロールなどを用いて、粘着剤層の表面に、凹凸を形成することが行われている。
しかしながら、製造工程が増えるばかりか、エンボスロールの押圧力が変化しやすく、凹凸を安定的に形成することが容易でないという問題が見られた。また、粘着剤層の表面の凹凸に沿って基材が変形するため、粘着剤層の表面の凹凸が、基材側から認識されやすいという問題も見られた。
【０００３】
そこで、相分離現象を利用して、粘着シートの貼り付け位置を容易に調整できる一方、粘着剤層の凹凸パターンに影響されて、装飾的な商品価値が低下するおそれが少なく、製造容易な粘着シートが提案されている。
より具体的には、図７（ａ）に示すように、シート基材７１０の上に、粘着剤層７２２が設けてある粘着シート７００であって、図７（ｂ）に示すように、粘着剤層７２２が、混合溶媒から粘着剤を相分離させて形成した点状物７２２ａから構成したものである（特許文献１参照。）。
【特許文献１】特開２００４−２７７５３４号公報（特許請求の範囲）
【発明の開示】
【発明が解決しようとする課題】
【０００４】
しかしながら、特許文献１に開示された粘着シートの点状物は、断面形状が実質的に山状であって、高さがばらつきやすいとともに、押圧された場合に、先端部のみが被着体に接触するために、容易に変形しやすいという問題が見られた。
したがって、粘着シートを被着体の所望位置に、正しく貼り付けられなかった場合に、点状物が押圧変形しやすいことから、粘着シートを貼り直すことが困難になる場合が見られた。
また、熱硬化塗膜を製造する際に、貧溶媒として、主として水を用いているため、例えば、乾燥温度が８０〜１８０℃と高く、そのために、粘着シートの基材が熱損傷しやすいばかりか、点状物を所定形状に安定的に形成することが困難になるという問題が見られた。
【０００５】
そこで、本発明者らは鋭意検討した結果、以下のいずれかの項目を主として考慮することにより、比較的大面積であっても、粘着剤層の上部表面に、平坦な縁部分を備えた所定形状の点状物を安定的に形成できることを見出し、本発明を完成した。
（１）粘着剤の溶解度パラメータと、非水系貧溶媒の溶解度パラメータとの差
（２）良溶媒の相対蒸発速度と、非水系貧溶媒の相対蒸発速度との差
（３）良溶媒の添加量と、非水系貧溶媒の添加量との重量比
（４）塗布液における粘着剤の固形分濃度
（５）塗布液における塗工厚さ
（６）乾燥温度
すなわち、本発明は、位置合わせの際には、押圧変形が少ない一方、本位置合わせの際には、容易に押圧変形しやすい所定形状の点状物を規則的または不規則的に備えることにより、使い勝手等に優れた粘着シートを提供すること、及びそのような粘着シートを効率的に製造する方法を提供することを目的とする。
【課題を解決するための手段】
【０００６】
本発明によれば、シート基材上に、相分離現象に由来した粘着剤層が設けてある粘着シートであって、粘着剤層が、上部表面に、平坦な縁部分を先端に備えた点状物であることを特徴とする粘着シートが提供され、上述した問題を解決することができる。
すなわち、本発明の粘着シートによれば、位置合わせのために、被着体に軽く貼り付けた場合には、点状物の先端に設けた小面積の縁部が、被着体に貼り付くことになる。それにより、粘着シートを被着体の所望位置に、正しく貼り付けられなかった場合には、点状物の所定形状を保持しつつ、粘着シートを容易に剥離することができることから、使い勝手が良好である。
一方、容易に押圧変形しやすい所定形状の点状物を規則的または不規則的に備えていることから、本位置合わせの際には、被着体に対して、粘着シートを強固に貼付することができる。
また、シート基材上に設けられた粘着剤層が、所定形状の点状物であるため、粘着シートと、被着体との間に外部への気体除去通路が形成されやすくなる。したがって、粘着シートと、被着体との間に巻き込まれた空気を効果的に外部に逃がすことができ、粘着シートを被着体に貼り付ける際に、いわゆる「ふくれ」を生じないようにすることができる。
【０００７】
また、本発明の粘着シートを構成することにより、点状物が実質的に筒状であって、その内部に、空洞を有するとともに、その周囲壁の先端に、縁部分を備えることが好ましい。
このように構成することにより、位置合わせのために、粘着シートを被着体に軽く貼り付けた場合や、粘着シートを再剥離する程度の変形圧力では、粘着剤層としての点状物が変形しにくい一方、粘着シートを所望位置で貼り付ける場合には、適当な押圧力でもって、容易に変形して、被着体に対して、強固に貼り付けることができる。
【０００８】
また、本発明の粘着シートを構成することにより、点状物の平面形状が、実質的に円形又は不定形状であることが好ましい。
このように構成することにより、粘着力の制御が容易になるばかりか、シート基材に形成される凹凸パターンを、表裏側からとも、目立たないものとすることができる。
【０００９】
また、本発明の粘着シートを構成することにより、点状物の高さを５〜２００μｍの範囲内の値とすることが好ましい。
このように構成することにより、粘着シートにおいて、点状物からなる凹凸パターンを目立たないようにすることができる。また、このように点状物の高さを制限することにより、所定の粘着力を確保することができる一方、粘着シートの再剥離についても容易となる。
【００１０】
また、本発明の粘着シートを構成することにより、点状物における縁部分の幅を０．５〜１０μｍの範囲内の値とすることが好ましい。
このように構成することにより、粘着シートを被着体の所望位置に、正しく貼り付けられなかった場合には、点状物の所定形状を保持しつつ、粘着シートをさらに容易に剥離することができる。
【００１１】
また、本発明の粘着シートを構成することにより、粘着剤層が、その一部として、隣接する点状物の底部を実質的に連結する連続層を有することが好ましい。
このように構成することにより、位置合わせのために、粘着シートを被着体に軽く貼り付けた場合や、粘着シートを再剥離する程度の変形圧力では、粘着剤層としての点状物がさらに変形しにくくなる一方、粘着シートを所望位置に貼り付ける場合には、適当な押圧力でもって、容易に変形して、被着体に対して、強固に貼り付けることができる。
また、このように構成すると、点状物が、隣接する点状物同士で強固に固定されるため、全体として、粘着剤としての機械的強度を高めることができる。
【００１２】
また、本発明の別の態様は、シート基材上に、相分離現象に由来した粘着剤層が設けてある粘着シートの製造方法であって、粘着シートを構成する粘着剤と、この粘着剤の良溶媒及び非水系貧溶媒からなる混合溶媒であって、粘着剤に対する溶解度パラメータの差が３．５〜１２の範囲である非水系貧溶媒を含み、かつ良溶媒の相対蒸発速度をＶ１とし、非水系貧溶媒の相対蒸発速度をＶ２としたときに、Ｖ１−Ｖ２＞１．０の関係を満足する混合溶媒と、を含有する塗布液を、シート基材上に塗布する工程と、混合溶媒を乾燥温度を２０〜７０℃未満の範囲内で蒸発させるとともに、粘着剤を相分離させて、上部表面に、平坦な縁部分を先端に備えた点状物を形成する工程と、を含むことを特徴とする粘着シートの製造方法である。
このように実施することにより、粘着剤と、混合溶媒と、の間の相分離現象を利用して、シート基材上の粘着剤層として容易に構成できるとともに、所定形状の点状物の形状、高さ、大きさ等も容易に制御することができる。
また、このような乾燥温度の条件下で実施すれば、基材が熱損傷するおそれが少ないばかりか、混合溶媒の乾燥速度が調整しやすくなり、それによって、所定形状の点状物を安定的に形成することができる。
従って、粘着シートを被着体に対して、所望位置に貼り付けられなかった場合であっても、所定形状の点状物により、容易に貼り直すことができる粘着シートを効率的かつ安定的に製造することができる。
なお、粘着剤の溶解度パラメータと、この粘着剤の良溶媒及び非水系貧溶媒の溶解度パラメータは、それぞれ文献値を使用することもできるが、その他、所定の溶解度パラメータに関する計算式から算出することも可能である。
また、良溶媒等の相対蒸発速度は、蒸発速度を測定し、酢酸ｎ−ブチルの蒸発速度（温度２０℃）を基準として、相対値として測定したり、算出したりすることもできるが、その他、相対蒸発速度としての良溶媒等の文献値をそのまま使用することも可能である。
【発明を実施するための最良の形態】
【００１３】
[第１の実施形態]
本発明の第１の実施形態は、図１（ａ）および（ｂ）に例示されるように、シート基材１０４の上に、相分離現象に由来した粘着剤層１０２が設けてある粘着シート１００であって、粘着剤層１０２が、上部表面に、平坦な縁部分１０２ｂを先端に備えた点状物１０２ａであることを特徴とする粘着シート１００である。
なお、図１（ａ）が、粘着シート１００の断面図であり、図１（ｂ）が、粘着シート１００の平面図である。
以下、適宜図面を参照しながら、第１の実施形態に係る粘着シートについて詳細に説明する。
【００１４】
１．シート基材
（１）種類
図１（ａ）および（ｂ）に例示されるシート基材１０４としては、ポリエステル樹脂、ポリプロピレン樹脂、ポリエチレン樹脂、ポリウレタン樹脂、ポリ塩化ビニル樹脂、フッ素樹脂等を主成分としたプラスチックフィルムや、紙類が好適である。
【００１５】
（２）厚さ
また、シート基材の厚さを１０μｍ〜３ｍｍの範囲内の値とすることが好ましい。
この理由は、シート基材の厚さが１０μｍ未満の値となると、機械的強度が著しく低下する場合があるためであり、一方、シート基材の厚さが３ｍｍを超えると、剛性が高くなりすぎ、粘着シートの貼り付けが困難になる場合があるためである。
したがって、かかるシート基材の厚さを２０μｍ〜１ｍｍの範囲内の値とすることがより好ましく、２５〜２００μｍの範囲内の値とすることがよりさらに好ましい。
【００１６】
（３）表面改質層
また、シート基材の表面に、プライマー層、微細凹凸層、および酸化物層等の表面改質層を設けることが好ましい。
この理由は、これらのプライマー層、微細凹凸層、および酸化物層等を設けることにより、シート基材と、点状物との間の密着力を向上させることができるためである。また、このような表面改質層を設けることにより、粘着剤の相分離現象を制御して、得られる点状物の高さや大きさの制御が容易となるためである。
ここで、プライマー層の構成材料としては、シランカップリング剤、エポキシ樹脂、ウレタン樹脂、アクリル樹脂、ポリエステル樹脂等の一種単独または二種以上の組み合わせが挙げられる。
また、微細凹凸層としては、例えば、０．０１〜１μｍ程度の凹凸層が挙げられる。
さらに、酸化物層としては、コロナ放電処理層、クロム酸処理層、酸化炎処理層、プラズマ処理層、オゾン・紫外線照射処理層等が挙げられる。
【００１７】
２．粘着剤層
（１）種類
図１（ａ）および（ｂ）に例示される粘着剤層１０２を構成する粘着剤の種類としては、公知のものを好ましく用いることができる。
例えば、アクリル系粘着剤、天然ゴム又は合成ゴムからなるゴム系粘着剤、ウレタン系粘着剤、シリコーン系粘着剤等があげられる。
なお、使用する粘着剤中には、粘着力を調整するため、粘着付与剤や架橋剤等を含有させてもよく、また、消泡剤、界面活性剤、酸化防止剤、着色剤等の添加剤を含有させてもよい。
【００１８】
（２）点状物
また、図１（ａ）および（ｂ）に例示される点状物１０２ａの高さを５〜２００μｍの範囲内の値とすることが好ましい。
この理由は、かかる点状物の高さが５μｍ未満となると、粘着シートを被着体に貼り付ける際や貼り付けた後のふくれを十分防止することが困難になったり、粘着シートの貼り直しの作業性を十分に向上させることが困難になったりする場合があるためである。一方、点状物の高さが２００μｍを超えると、粘着シートの凹凸パターンが目立つ場合があるためである。
したがって、点状物の高さを８〜１００μｍの範囲内の値とすることがより好ましく、１０〜８０μｍの範囲内の値とすることがさらに好ましい。
なお、かかる点状物の高さは、シート基材の表面から、点状物１０２ａの縁部分１０２ｂまでの高さと定義されるが、例えば、断面写真から測定することができる。
【００１９】
また、図１（ａ）および（ｂ）に例示される点状物１０２ａの平均直径（円相当径）を１〜５００μｍの範囲内の値とすることが好ましい。
この理由は、かかる点状物の平均直径が１μｍ未満となると、所定の粘着力を確保することが困難になる場合があるためである。一方、点状物の平均直径が５００μｍを超えると、粘着シートにおいて、凹凸パターンが目立って、外観性を低下させる場合があるためである。
したがって、点状物の平均直径を３〜３００μｍの範囲内の値とすることがより好ましく、１０〜１００μｍの範囲内の値とすることがさらに好ましい。
【００２０】
また、図１（ａ）および（ｂ）に例示される点状物１０２ａにおいて、隣接する点状物間のピッチ（Ｐ）を５０〜１，０００μｍの範囲内の値とすることが好ましい。
この理由は、かかる隣接する点状物間のピッチが１，０００μｍを超えると、粘着剤層の粘着力が低下する場合があるためである。一方、かかる隣接する点状物間のピッチが５０μｍ未満となると、粘着シートを被着体に貼り付ける際や貼り付けた後のふくれを十分防止するとともに粘着シートの貼り直しの作業性を向上させることが困難になる場合があるからである。
したがって、隣接する点状物間のピッチを８０〜５００μｍの範囲内の値とすることがより好ましく、１００〜３００μｍの範囲内の値とすることがさらに好ましい。
【００２１】
また、点状物の平面形状は特に制限されるものではないが、例えば、図３〜図５に示すように、実質的に円形や不定形状とすることが好ましい。
この理由は、このように構成することにより、粘着力の制御が容易になるばかりか、シート基材に形成される凹凸パターンを、表裏側からとも、目立たないものとすることができるためである。
そして、かかる点状物の平面形状は、使用する粘着剤の種類、混合溶媒の種類および添加量、加熱温度等を適宜変更することにより、容易に制御することができる。すなわち、図３に示す点状物は、後述する実施例１に対応し、図４に示す点状物は、後述する実施例５に対応し、図５に示す点状物は、後述する実施例８に対応する。
なお、不定形状としては、星状、雲状、樹木状等が挙げられる。
【００２２】
また、点状物の上部表面に、平坦な縁部分を、先端に備えることを特徴とする。
すなわち、このような平坦な縁部分を先端に備えることにより、粘着シートの位置合わせのために、被着体に対して軽く貼り付けた場合には、点状物の先端における小面積の縁部が、被着体に貼り付くことになる。
一方、このような平坦な縁部分を備えることにより、粘着シートが被着体の所望位置に、正しく貼り付けられなかった場合には、点状物の所定形状を保持しつつ、粘着シートを容易に剥離することができる。
なお、このような点状物の上部表面における平坦な縁部分は、顕微鏡写真をとることにより、容易に確認することができる。すなわち、平坦な縁部分は、所定の焦点深度で撮影した場合、通常、白筋として認識できるためである。
【００２３】
また、点状物が実質的に筒状であって、その内部に、空洞を有するとともに、その周囲壁の先端に、縁部分を備えることが好ましい。
この理由は、このように構成することにより、位置合わせのために、粘着シートを被着体に軽く貼り付けた場合や、粘着シートを再剥離する程度の変形圧力では、粘着剤層としての点状物が変形しにくい一方、粘着シートを所望位置で貼り付ける場合には、適当な押圧力でもって、容易に変形して、被着体に対して、強固に貼り付けることができるためである。
【００２４】
また、点状物における縁部分の幅を０．５〜１０μｍの範囲内の値とすることが好ましい。
この理由は、このような縁部分の幅であれば、粘着シートを被着体の所望位置に、正しく貼り付けられなかった場合には、点状物の所定形状を保持しつつ、粘着シートをさらに容易に剥離することができるためである。
また、このような縁部分の幅であれば、位置合わせのために、粘着シートを被着体に軽く貼り付けた場合であっても、粘着シートを保持するだけの粘着力を発揮することができるためである。
したがって、点状物における縁部分の幅を０．８〜８μｍの範囲内の値とすることがより好ましく、１〜５μｍの範囲内の値とすることがさらに好ましい。
【００２５】
また、図２に示すように、点状物２０２ａは、底面において、連続層２０２ｄにより連結されていることが好ましい。
この理由は、このように構成することにより、点状物２０２ａのシート基材への密着力を高め、貼り直し時の糊残りを防ぐことができるためである。
また、かかる連続層２０２ｄの厚さに関して、点状物２０２ａの高さよりも薄くするとともに、通常、点状物２０２ａの高さの１／１０〜１／２の範囲内の値とすることが好ましい。
なお、かかる点状物の底面における連続層は、使用する粘着剤の種類、混合溶媒の種類および添加量、加熱温度等を適宜変更することにより、制御することができる。
【００２６】
また、点状物は、混合溶媒から粘着剤を相分離させて形成することを特徴としている。
すなわち、後述するように、塗布液を加熱し、混合溶媒の一部（良溶媒）を蒸発させ、粘着剤と残留溶剤（貧溶媒）とを相分離させるとともに、シート基材に対してはじき現象を生じさせて、点状物を形成することを特徴としている。
この理由は、このように混合溶媒から相分離により形成された点状物であれば、空気の巻き込みが少なく一方、最終的に押圧して変形させる前であれば、被着体に対して点接触することができるためである。また、粘着剤層のみの形状変化であって、シート基材には影響しないことから、点状物が外部から認識されることが少なくなり、装飾性の観点から商品価値が低下することを有効に防止することができるためである。
なお、本発明において、混合溶媒からの相分離現象とは、相分離現象に特有の核成長から続くスピノーダル分解現象が観察される場合はもちろんのこと、かかるスピノーダル分解現象が観察されずに、あるいは単なるはじき現象が生じているような場合であっても、同等の点状物が得られる限り、混合溶媒からの相分離現象が生じていると認定することができる。
【００２７】
[第２の実施形態]
本発明の第２の実施形態は、シート基材上に、相分離現象に由来した粘着剤層が設けてある粘着シートの製造方法であって、下記工程（１）および（２）を含むことを特徴とする粘着シートの製造方法である。
（１）粘着シートを構成する粘着剤と、この粘着剤の良溶媒及び非水系貧溶媒からなる混合溶媒であって、粘着剤に対する溶解度パラメータの差が３．５〜１２の範囲である非水系貧溶媒を含み、かつ良溶媒の相対蒸発速度をＶ１とし、非水系貧溶媒の相対蒸発速度をＶ２としたときに、Ｖ１−Ｖ２＞１．０の関係を満足する混合溶媒と、を含有する塗布液を、シート基材上に塗布する工程（以下、単に、塗布調整工程と称する場合がある。）
（２）混合溶媒を蒸発させるとともに、粘着剤を相分離させて、表面に平坦な縁部分を先端に備えた点状物を形成する工程（以下、単に、相分離工程と称する場合がある。）
すなわち、このように実施することにより、粘着剤と、混合溶媒と、の間の相分離現象を利用して、シート基材上の粘着剤層として容易に構成できるとともに、所定形状の点状物の形状、高さ、大きさ等も容易に制御することができる。
また、このような乾燥温度の条件下で実施すれば、基材が熱損傷するおそれが少ないばかりか、混合溶媒の乾燥速度が調整しやすくなり、それによって、所定形状の点状物を安定的に形成することができる。
従って、粘着シートを被着体に対して、所望位置に貼り付けられなかった場合であっても、容易に貼り直すことができる一方、所望位置に貼り付ける際には、容易に変形する点状物を備えた粘着シートを効率的に製造することができる。
【００２８】
１．塗布調整工程
まず、粘着剤等の配合材料を均一に混合し、粘着剤層形成用の塗布液を調製する。
ここで、粘着剤の種類としては、上記したように、公知のものを好ましく用いることができる。例えば、アクリル系粘着剤、天然ゴム又は合成ゴムからなるゴム系粘着剤、ウレタン系粘着剤、シリコーン系粘着剤、ポリエステル系粘着剤等があげられる。
また、粘着剤における粘着性の制御のために、粘着付与樹脂や架橋剤を混合することも好ましい。
【００２９】
また、混合溶媒の種類としては、例えば、メチルアルコール、エチルアルコール、ｎ−プロピルアルコール、イソプロピルアルコール、ｎ−ブチルアルコール、ｓｅｃ−ブチルアルコール、ペンチルアルコール、エチルセロソルブ、ベンゼン、トルエン、キシレン、エチルベンゼン、シクロヘキサン、エチルシクロヘキサン、酢酸エチル、酢酸ブチル、メチルエチルケトン、メチルイソブチルケトン、シクロヘキサノン、テトラヒドロフラン等の二種以上の組み合わせが挙げられる。
これらの溶剤のうち、粘着剤の良溶媒と、非水系貧溶媒と、からなる混合溶媒を使用することを特徴とする。
【００３０】
そして、粘着剤の良溶媒と、粘着剤に対する溶解度パラメータ（ＳＰ値）の差が３．５〜１２の範囲である非水系貧溶媒と、を含む混合溶媒を使用することが好ましい。
すなわち、粘着剤の良溶媒を飛散させた後、粘着剤と、混合溶媒に含まれる非水系貧溶媒と、の間で生じる相分離現象を利用して、粘着シート上に、粘着剤層として、所定形状の点状物を容易に形成するためである。
したがって、粘着剤に対する溶解度パラメータの差が４〜１０の範囲である非水系貧溶媒を含む混合溶媒を使用することがより好ましく、４．５〜９の範囲である非水系貧溶媒を含む混合溶媒を使用することがさらに好ましい。
【００３１】
また、粘着剤の良溶媒と、貧溶媒とからなる混合溶媒を使用するに際して、良溶媒の相対蒸発速度をＶ１とし、非水系貧溶媒の相対蒸発速度をＶ２としたときに、混合溶媒が、Ｖ１−Ｖ２＞１．０の関係を満足することが好ましい。
この理由は、このように相対蒸発速度を考慮した混合溶媒を使用することにより、粘着剤層を構成する点状物の形状、高さ、大きさ等を容易に制御することができるためである。
但し、Ｖ１−Ｖ２の値が過度に大きくなると、使用可能な貧溶媒や非水系貧溶媒の種類が過度に制限される場合がある。
したがって、粘着剤の良溶媒と、貧溶媒とからなる混合溶媒を使用するに際して、混合溶媒が、３．５＞Ｖ１−Ｖ２＞１．１の関係を満足することがより好ましく、２．８＞Ｖ１−Ｖ２＞１．２の関係を満足することがさらに好ましい。
【００３２】
また、粘着剤の良溶媒と、貧溶媒とからなる混合溶媒を使用するに際して、粘着剤の固形分１００重量部に対し、混合溶媒の添加量を５０〜１０，０００重量部の範囲内の値とすることが好ましい。
この理由は、かかる混合溶媒の添加量が５０重量部未満の値となると、加熱による混合溶媒の蒸発が速すぎて、粘着剤と、混合溶媒との間の相分離が不十分となり、所望の点状物を形成することが困難となる場合があるためである。
一方、かかる混合溶媒の添加量が１０，０００重量部を超えると、加熱による混合溶媒の蒸発に時間がかかりすぎて、粘着剤と、混合溶媒との間の相分離が不十分となり、所望の点状物を形成することが困難となる場合があるためである。
したがって、粘着剤１００重量部に対して、混合溶媒の添加量を１００〜５，０００重量部の範囲内の値とすることがより好ましく、１５０〜３００重量部の範囲内の値とすることがさらに好ましい。
なお、塗布液中に、所望により消泡剤やレベリング剤などの公知の添加剤を配合することができる。
【００３３】
また、塗布液における混合溶媒の添加量を、粘着剤と、混合溶媒（それに含まれる非水系貧溶媒）と、の間で生じる相分離現象との関係から定めることも好ましい。
すなわち、粘着剤の添加量をＡとし、その良溶媒の添加量をＢとし、非水系貧溶媒の添加量をＣとしたときに、Ａ／（Ａ＋Ｂ＋Ｃ）で表される数値を、０．０３〜０．１８の範囲内の値とすることが好ましい。
この理由は、かかるＡ／（Ａ＋Ｂ＋Ｃ）で表される数値が０．０３未満の値になると、相分離現象自体は生じるものの、塗布液における固形分が過度に低下し、所定形状の点状物を安定的に形成することが困難になる場合があるためである。
一方、かかるＡ／（Ａ＋Ｂ＋Ｃ）で表される数値が０．１８を超えた値になると、相分離現象が生じにくくなる場合があるためである。
したがって、Ａ／（Ａ＋Ｂ＋Ｃ）で表される数値が０．０４〜０．１５の範囲内の値となるように、塗布液における混合溶媒の添加量を定めることがより好ましく、０．０５〜０．１０の範囲内の値となるように、塗布液における混合溶媒の添加量を定めることがさらに好ましい。
【００３４】
さらに、混合溶媒における良溶媒の添加量と、非水系貧溶媒の添加量との比率を、相分離現象との関係から定めることも好ましい。
すなわち、粘着剤の良溶媒の添加量をＢとし、非水系貧溶媒の添加量をＣとしたときに、Ｂ／Ｃで表される数値を、０．０８〜０．８の範囲内の値とすることが好ましい。
この理由は、かかるＢ／Ｃで表される数値が０．０８未満の値になると、相分離現象自体は生じるものの、所定形状の点状物を安定的に形成することが困難になる場合があるためである。
一方、かかるＢ／Ｃで表される数値が０．８を超えた値になると、相分離現象が生じにくくなる場合があるためである。
したがって、Ｂ／Ｃで表される数値が０．０９〜０．６の範囲内の値となるように、混合溶媒における良溶媒の添加量と、非水系貧溶媒の添加量を定めることがより好ましく、０．１〜０．４の範囲内の値となるように、混合溶媒における良溶媒の添加量と、非水系貧溶媒の添加量を定めることがさらに好ましい。
【００３５】
また、図６（ａ）に示すように、シート基材６０４を準備した後、図６（ｂ）に示すように、調整された粘着剤を含む塗布液６０２´を塗工することが好ましい。その場合、乾燥前の塗布厚さが５０〜２００μｍとなるように塗工し、好ましくは３０〜１５０μｍになるように塗工することが好ましい。
この理由は、かかる乾燥前の塗布厚さが５０μｍ未満となると、相分離現象が生じにくくなる場合があるためである。
一方、かかる乾燥前の塗布厚さが２００μｍを超えると、相分離現象自体は生じるものの、所定形状の点状物を安定的に形成することが困難になる場合があるためである。
【００３６】
また、塗布方法についても特に制限されるものではないが、公知の方法、例えばバーコート法、ナイフコート法、ロールコート法、ブレードコート法、ダイコート法などを用いることができる。
【００３７】
２．相分離工程
次いで、図６（ｃ）に示すように、塗工した塗布液６０２´を加熱し、まず、混合溶媒の一部（良溶媒）を優先的に蒸発させる。それにより、粘着剤と、残留溶剤（貧溶媒）とを相分離させるとともに、点状物６０２ａを形成することが好ましい。
すなわち、混合溶媒中の一部の溶剤を加熱して蒸発させるとともに、粘着剤と、残留溶剤としての非水系貧溶媒と、を非相溶状態となし、相分離させるとともに、粘着剤からなる点状物を形成するものである。
【００３８】
また、混合溶媒を蒸発させる際の乾燥温度を２０〜７０℃未満の範囲内の値とすることが好ましい。
この理由は、かかる加熱温度が２０℃未満の値となると、混合溶媒の蒸発の制御が不十分となる場合があるためである。一方、かかる加熱温度が７０℃以上になると、混合溶媒の蒸発速度が速すぎて、粘着剤の相分離が困難となる場合があるためである。
すなわち、このような乾燥温度の範囲内においては、加熱温度は、粘着剤と、残留溶剤としての非水系貧溶媒と、が非相溶状態となって、容易かつ安定的に相分離できるためである。
したがって、基材が熱損傷するおそれが少ないばかりか、混合溶媒の乾燥速度が調整しやすくなって、所定形状の点状物をさらに安定的に形成することができることから、加熱温度を２５〜７０℃未満の範囲内の値とすることがより好ましく、３０〜５０℃の範囲内の値とすることがさらに好ましい。
【００３９】
また、相分離工程における加熱温度は、多段階の条件とすることが好ましい。
具体的には、前期段階として、加熱温度を、３０〜７０℃未満の範囲内の値とし、所定時間を経過後、さらに、後期段階として、加熱温度を、８０〜１５０℃の範囲内の値として、所定時間加熱することが好ましい。
この理由は、比較的蒸発しにくい溶剤を用いた場合であっても、粘着剤シートから、ほぼ完全に溶剤を除去することができるためである。
【実施例】
【００４０】
以下、実施例を参照しながら、本発明の粘着シートを詳細に説明する。但し、言うまでもなく、本発明の技術的範囲は、以下の実施例の記載に制限されるものではない。
【００４１】
［実施例１］
１．粘着シートの作成
粘着剤（Ａ）として、アクリル系粘着剤（ブチルアクリレート：アクリル酸＝９０：１０（重量比）、ＳＰ値＝９．２）と、良溶媒（Ｂ）（ＳＰ値＝９．１、相対蒸発速度＝４．２）として、酢酸エチル（相対蒸発速度＝４．２）と、貧溶媒（Ｃ）として、エタノール（ＳＰ値＝１２．７、相対蒸発速度＝１．５）と、エポキシ系架橋剤Ｅ−ＡＸ（綜研化学社製）を準備した。
次いで、容器内に、粘着剤（Ａ）１００重量部に対して、良溶媒（Ｂ）を１９４重量部と、貧溶媒（Ｃ）を１７００重量部と、エポキシ系架橋剤１重量部を添加し、均一になるまで攪拌した。すなわち、Ａ/（Ａ＋Ｂ＋Ｃ)の重量比が、約０．０５であり、かつＢ／Ｃの重量比が約０．１１である塗布液を調整した。
次いで、得られた塗布液を、シート基材である厚さ５０μｍのポリエチレンテレフタレートフィルム上に、ナイフコート法により、ウエット状態の厚さが１００μｍとなるように塗布した。それを温度３０℃、２分間の条件で、加熱乾燥して、粘着剤層として、所定形状の点状物（高さ：２０μｍ、円筒形、縁部分の平均幅：約１０μｍ）を備えた粘着シートを作成した。
【００４２】
２．粘着シートの評価
（１）相分離性（評価１）
粘着シートにおける粘着剤層を顕微鏡観察し、以下の基準に準拠して評価した。
◎：所定形状の点状物が、全面的かつ安定的に形成されている。
○：所定形状の点状物が、ほぼ全面的に形成されている。
△：所定形状の点状物が、部分的に形成されている。
×：所定形状の点状物が、ほとんど形成されていない。
【００４３】
（２）空気巻き込み防止性（評価２）
粘着シートを被着体（厚さ２ｍｍ、３０ｃｍ×３０ｃｍ角のガラス板）に貼り付ける際、粘着シートと被着体との間に巻き込まれた空気を外部に逃がすように粘着シートを貼り付けることができるか否かを、粘着シートの貼り付け状態を目視で観察することにより、以下の基準に準拠して評価した。
◎：空気の巻き込みが、全く観察されない。
○：空気の巻き込みが、ほとんど観察されない。
△：空気の巻き込みが、少々観察される。
×：空気の巻き込みが、顕著に観察される。
【００４４】
（３）ふくれ防止性（評価３）
粘着シートを軽く押圧して貼り付けた被着体（厚さ２ｍｍ、３０ｃｍ×３０ｃｍ角のアクリル板）を３５℃に加熱した状態で長時間（７日間）放置した。その後、粘着剤層と被着体との間に発生したガスにより気泡が発生しているか否か、粘粘着シートの外観を目視で観察することにより、以下の基準に準拠して評価した。
◎：発生ガスによる気泡が、全く観察されない。
○：発生ガスによる気泡が、ほとんど観察されない。
△：発生ガスによる気泡が、少々観察される。
×：発生ガスによる気泡が、顕著に観察される。
【００４５】
（４）位置調整性（評価４）
粘着シートを被着体（厚さ２ｍｍ、３０ｃｍ×３０ｃｍ角のガラス板）に軽く貼り付け、その後この粘着シートを容易に剥離して貼り直すことができるか否かの位置調整性を、以下の基準に準拠して評価した。
◎：容易に位置調整することができる。
○：ほぼ容易に位置調整することができる。
△：容易ではないが、位置調整することができる。
×：位置調整するのが、困難である。
【００４６】
（５）外観性（評価５）
粘着シートを被着体（厚さ２ｍｍ、３０ｃｍ×３０ｃｍ角のガラス板）に押圧して貼り付けた際に、粘着シートを介して認識される粘着剤層の凹凸パターンが目立つか否かの外観性を、以下の基準に準拠して評価した。
◎：全く目立たない。
○：ほとんど目立たない。
△：少々目立つ。
×：顕著に目立つ。
【００４７】
［実施例２］
実施例２では、貧溶媒（Ｃ）として、エタノールの代わりに、メタノール（ＳＰ値＝１４．７、相対蒸発速度＝１．９）を用いた以外は、実施例１と同様に、粘着シートを作成して、評価した。
【００４８】
［実施例３］
実施例３では、粘着剤（Ａ）として、アクリル系粘着剤の代わりに、シリコーン系粘着剤（ＳＰ値＝７．５）を用いた以外は、実施例１と同様に、粘着シートを作成して、評価した。
【００４９】
［実施例４］
実施例４では、良溶媒（Ｂ）である酢酸エチルを２０８重量部と、貧溶媒（Ｃ）であるエタノールを１２２０重量部と、を添加し、Ａ/（Ａ＋Ｂ＋Ｃ)の重量比が、約０．０６５であり、かつＢ／Ｃの重量比が約０．１７である塗布液を調整した以外は、実施例２と同様に、粘着シートを作成して、評価した。
【００５０】
［実施例５］
実施例５では、良溶媒（Ｂ）である酢酸エチルを１９９重量部と、貧溶媒（Ｃ）であるエタノールを７１０重量部と、を添加し、Ａ/（Ａ＋Ｂ＋Ｃ)の重量比が、約０．０９９であり、かつＢ／Ｃの重量比が約０．２８である塗布液を調整した以外は、実施例２と同様に、粘着シートを作成して、評価した。
【００５１】
［実施例６］
実施例６では、塗布液の乾燥温度を４５℃とした以外は、実施例２と同様に、粘着シートを作成して、評価した。
【００５２】
［実施例７］
実施例７では、塗布液の乾燥温度を６０℃とした以外は、実施例２と同様に、粘着シートを作成して、評価した。
【００５３】
［実施例８］
実施例８では、得られた塗布液を、ナイフコート法により、ウエット状態の厚さが１５０μｍとなるように塗布した以外は、実施例２と同様に、粘着シートを作成して、評価した。
【００５４】
［比較例１］
比較例１では、貧溶媒（Ｃ）として、エタノールの代わりに、プロピレングリコールモノメチルエーテル(ＰＧＭ、ＳＰ値＝１０．５、相対蒸発速度＝０．７）を用いた以外は、実施例１と同様に、粘着シートを作成して、評価した。
しかしながら、粘着剤（Ａ）と、貧溶媒（Ｃ）との間のＳＰ値差が小さいためと思われるが、十分な相分離現象が発現せず、所定形状の点状物が形成されずに、均一な厚さの塗布膜となった。
【００５５】
[比較例２]
比較例２では、良溶媒（Ｂ）として、酢酸エチルの代わりに、トルエン(ＳＰ値＝８．９、相対蒸発速度＝２．０）を用いた以外は、実施例１と同様に、粘着シートを作成して、評価した。
しかしながら、トルエンの相対蒸発速度が小さく、貧溶媒との蒸発速度差が小さいためと思われるが、十分な相分離現象が発現せず、そのため、所定形状の点状物が形成されずに、均一な厚さの塗布膜となった。
【００５６】
[比較例３]
比較例３では、良溶媒（Ｂ）として、酢酸エチルの代わりに、トルエン(ＳＰ値＝８．９、相対蒸発速度＝２．０）を用いた以外は、実施例２と同様に、粘着シートを作成して、評価した。
しかしながら、トルエンの相対蒸発速度が小さく、貧溶媒との蒸発速度差が小さいためと思われるが、十分な相分離現象が発現せず、そのため、所定形状の点状物が形成されずに、均一な厚さの塗布膜となった。
【００５７】
[比較例４]
比較例４では、貧溶媒（Ｃ）として、エタノールの代わりに、水(ＳＰ値＝２３．４、相対蒸発速度＝０．４）を用いた以外は、実施例１と同様に、粘着シートを作成して、評価した。
しかしながら、粘着剤（Ａ）とＳＰ値が離れすぎているためと思われるが、混合溶媒を調合する段階で相分離現象が発生し、不均一な混合溶媒となった。よって、均一に塗工することができず、粘着シートとして評価をすることができなかった。
【００５８】
[比較例５]
比較例５では、良溶媒（Ｂ）である酢酸エチルを１８４重量部と、貧溶媒（Ｃ）であるメタノールを２１６重量部と、を添加し、Ａ/（Ａ＋Ｂ＋Ｃ)の重量比が、０．２００であり、かつＢ／Ｃの重量比が約０．８５である塗布液を調整した以外は、実施例２と同様に、粘着シートを作成して、評価した。
しかしながら、粘着剤としての固形分が多いためと思われるが、十分な相分離現象が発現せず、そのため、所定形状の点状物がほとんど形成されずに、均一な厚さの塗布膜となった。
【００５９】
[比較例６]
比較例６では、良溶媒（Ｂ）である酢酸エチルを１８９重量部と、貧溶媒（Ｃ）であるメタノールを３１４４重量部と、を添加し、Ａ/（Ａ＋Ｂ＋Ｃ)の重量比が、約０．０２９であり、かつＢ／Ｃの重量比が約０．０６である塗布液を調整した以外は、実施例２と同様に、粘着シートを作成して、評価した。
しかしながら、固形分が少なすぎるためと思われるが、所定高さを有し、かつ所定の縁部を備えた点状物がほとんど形成されなかった。
【００６０】
[比較例７]
比較例７では、乾燥温度を７０℃とした以外は、実施例２と同様に、粘着シートを作成して、評価した。
しかしながら、乾燥温度が高く、蒸発速度が速くなり、相分離時間が短くなったためと思われるが、十分な相分離現象が発現せず、そのため、所定形状の点状物がほとんど形成されなかった。
【００６１】
［比較例８］
比較例８では、得られた塗布液を、ナイフコート法により、ウエット状態の厚さが３０μｍとなるように塗布した以外は、実施例２と同様に、粘着シートを作成して、評価した。
しかしながら、塗布厚さが薄く、相分離時間が短くなったためと思われるが、十分な相分離現象が発現せず、そのため、所定形状の点状物がほとんど形成されなかった。
【００６２】
【表１】
0005118421.tif 000002
【００６３】
【表２】
0005118421.tif 000003
【産業上の利用可能性】
【００６４】
以上、詳述したように、本発明によれば、相分離現象を利用して、位置合わせの際には、押圧変形が少ない一方、本位置合わせの際には、容易に押圧変形しやすい所定形状の点状物を規則的または不規則的に備えた粘着シートおよびその製造方法を提供することができるようになった。
【００６５】
より具体的には、本発明の粘着シートによれば、粘着剤層が、混合溶媒からの相分離現象を利用してなる所定形状の点状物と構成することにより、空気の巻き込みが少ない一方、粘着シートの貼り付け位置を容易に調整することができ、しかも、粘着剤層の凹凸パターンに影響されて、装飾的な商品価値が低下するおそれが少ない粘着シートを提供できるようになった。
【００６６】
また、本発明の粘着シートの製造方法によれば、粘着剤層を、混合溶媒からの相分離現象を利用してなる所定形状の点状物と構成することにより、空気の巻き込みが少ない一方、粘着シートの貼り付け位置を容易に調整することができ、しかも、粘着剤層の凹凸パターンに影響されて、装飾的な商品価値が低下するおそれが少ない粘着シートを効率的に生産できるようになった。
【００６７】
よって、本発明によれば、使い勝手が良く、外観性に優れているばかりか、生産効率が高く、かつ、安価なマーキングフィルム等として、ウインドウ、建材、自動車、ディスプレイ機器、電気製品、機械装置などに、幅広く使用される粘着シートを提供することができる。
【図面の簡単な説明】
【００６８】
【図１】図１は、本発明の粘着シートの構造を示す図である。
【図２】図２は、本発明の別の粘着シートの構造を示す図である。
【図３】図３は、本発明の粘着シートの平面写真である（その１）。
【図４】図４は、本発明の粘着シートの平面写真である（その２）。
【図５】図５は、本発明の粘着シートの平面写真である（その３）。
【図６】図６は、本発明の粘着シートの製造方法を示す図である。
【図７】図７は、従来の粘着シートの構造を示す図である。
【符号の説明】
【００６９】
１００、２００：粘着シート
１０２、２０２：粘着剤層
１０２ａ、２０２ａ、６０２ａ：点状物
１０２ｂ、２０２ｂ、６０２ｂ：縁部分
１０２ｃ、２０２ｃ、６０２ｃ：空洞
１０４、６０４：シート基材
２０２ｄ：連続層
６０２´：塗布液
【図１】
0005118421.tif 000004
【図２】
0005118421.tif 000005
【図６】
0005118421.tif 000006
【図７】
0005118421.tif 000007
【図３】
0005118421.tif 000008
【図４】
0005118421.tif 000009
【図５】
0005118421.tif 000010